(57)【要約】【課題】光・熱等の物理的作用や硫黄、リン酸塩等との化学反応等による経時的な変色のない、又は軽減された抗菌性組成物を提供すること。【解決手段】基材と、銀を担持した無機化合物からなる抗菌剤と、含窒素複素６員環化合物の水溶性の塩とを含有することを特徴とする抗菌性組成物。【特許請求の範囲】
【請求項１】
基材と、銀を担持した無機化合物からなる抗菌剤と、含窒素複素６員環化合物の水溶性の塩とを含有することを特徴とする抗菌性組成物。
【請求項２】
銀を担持した無機化合物からなる抗菌剤が、銀イオン担持ゼオライトである請求項１記載の抗菌性組成物。
【請求項３】
基材が樹脂である請求項１又は２記載の抗菌性組成物。
【請求項４】
水溶性の塩が、金属塩、アンモニウム塩又はアミン塩である請求項１〜３のいずれか１項記載の抗菌性組成物。
【発明の詳細な説明】
【０００１】
【発明の属する技術分野】
本発明は抗菌性組成物に関し、更に詳しくは経時的な変色がない抗菌性組成物に関するものである。
【０００２】
【従来技術】
銀を担持した無機化合物からなる抗菌剤を配合した抗菌性組成物では、配合された銀成分が光・熱等の物理的作用や硫黄、リン酸塩等との化学反応等により経時的な変色が認められる。この変化により、加工した製品の一部の外観が異なる色となり商品性を損なうおそれがあった。この変化を抑制する試みとして、ベンゾトリアゾール（例えば、特許文献１参照）、イミド水素含有環状化合物（例えば、特許文献２参照）等を添加する方法が提案されている。しかしこれらの試みでも従来の変色抑制を十分に解決するには至っていない。
【０００３】
【特許文献１】特開昭６３−２６５８５８号
【特許文献２】特開平１１−２４６２１３号
【０００４】
【発明が解決しようとする課題】
本発明の目的は、光・熱等の物理的作用や硫黄、リン酸塩等との化学反応等による経時的な変色のない、又は軽減された抗菌性組成物を提供することである。
【０００５】
【課題を解決するための手段】
本発明は、基材と、銀を担持した無機化合物からなる抗菌剤と、含窒素複素６員環化合物の水溶性の塩とを含有することを特徴とする抗菌性組成物を提供するものである。
以下に本発明について詳しく説明する。
【０００６】
【発明の実施の形態】
本発明において、銀を担持した無機化合物からなる抗菌剤とは、抗菌性を有する銀を安定した形で担持した無機化合物である。ここで無機化合物としては、例えば、ゼオライト、ヒドロキシアパタイト、リン酸ジルコニウム、リン酸チタン、含水酸化チタン、ハイドロタルサイト、ポリリン酸塩、酸化アルミニウム、酸化鉄、シリカ、含水酸化すず、含水酸化ジルコニウム、含水酸化アンチモン等の酸化物、モリブトリン酸塩、リンタングステン酸塩等のヘテロポリ酸、ゼオライト（結晶性アルミノケイ酸塩）、トリポリリン酸塩、ヘキサメタリン酸塩等のリン酸塩等である。
銀を担持した無機化合物からなる抗菌剤は、銀塩の水溶液に無機化合物を添加し、攪拌後に固体を分離し、乾燥し、必要により粉砕することにより容易に調製できる。使用する銀塩としては、硝酸銀、硫酸銀等が挙げられる。
本発明の抗菌性組成物中、銀を担持した無機化合物からなる抗菌剤の含有量は好ましくは０．５〜６．０質量％、さらに好ましくは０．７〜２．５質量％である。
【０００７】
本発明において銀を担持した無機化合物からなる抗菌剤の中の銀量は０．１〜７．０質量％、好ましくは０．５〜２．５質量％である。また銀を担持した無機化合物には、安定性・白色性等を考慮した他のイオンを共に含有することもできる。例えば、亜鉛、銅、カルシウム、マグネシウム、カリウム、ニッケル、タングステン、白金、バナジウム、アンモニウム、アミン等を挙げることができる。
【０００８】
本発明において使用する含窒素複素６員環化合物として好ましいものは、少なくとも２個の複素原子を含み、そのうち少なくとも１個は窒素原子である化合物である。具体例としては、ピリダジン、ピリミジン、ピラジン、オキサジン、チアジン、トリアジン、オキサジアジン、チアジアジン、テトラジン、シアヌル酸、チミン、アザチミン、ウラシル、アザウラシル、チミン、アザチミン、ピペラジン、フタルヒドラジン、フタラゾン、バルビツル酸、チオウラシル、アデニン、グアニン、キサンチン、ヒポキサンチン、尿酸、テオフィリン、テオブロミン及びそれらの誘導体が挙げられる。含窒素複素６員環化合物の水溶性の塩としては、金属塩（例えば、ナトリウム塩、カリウム塩、リチウム塩等のアルカリ金属塩）、カルシウム塩、マグネシウム塩等のアルカリ土類金属塩、アンモニウム塩、アミン塩（例えば、メチルアミン塩、エチルアミン塩、ジメチルアミン塩、トリメチルアミン塩、アリルアミン塩、アニリン塩等）が挙げられる。
含窒素複素６員環化合物の水溶性の塩は、水に難溶性のフリーの含窒素複素６員環化合物と異なり、銀と容易に反応してこれを安定化し、その結果経時的な変色を効果的に防止するものと考えられる。
【０００９】
本発明に使用する含窒素複素６員環化合物の水溶性の塩は、含窒素複素６員環化合物と、これと塩を形成し得る化合物、例えば、アルカリ金属水酸化物、アルカリ土類金属水酸化物、水酸化アンモニウム、アンモニア、アミン等を溶媒中で混合することにより容易に調製することができる。混合する際の溶媒は、水、各種有機溶媒（例えば、アルコール、フェノール、エーテル、エステル、アルデヒド、アセタール、ケトン、炭化水素、シンナー等）が使用できるが、特に限定されるものではない。
含窒素複素６員環化合物と塩を形成し得る化合物の例としては、水酸化ナトリウム、水酸化カリウム、水酸化カルシウム、水酸化マグネシウム、水酸化リチウム、水酸化バリウム、アンモニア水、炭酸ナトリウム、炭酸カリウム、炭酸マグネシウム、炭酸バリウム、炭酸アンモニウム、硝酸ナトリウム、硝酸カリウム、硝酸カルシウム、硝酸マグネシウム、硝酸アンモニウム、硫酸ナトリウム、硫酸カリウム、硫酸カルシウム、硫酸マグネシウム、硫酸アンモニウム等が挙げられる。
【００１０】
本発明において、銀を担持した無機化合物からなる抗菌剤に対する、含窒素複素６員環化合物の水溶性の塩の添加量は、好ましくは１〜１００質量％、さらに好ましくは５〜２０質量％である。
また、本発明の抗菌性組成物中、含窒素複素６員環化合物の水溶性の塩の含有量は、好ましくは０．０１〜２．０質量％、さらに好ましくは０．０５〜２．０質量％である。
【００１１】
本発明に使用される基材としては、熱可塑性樹脂、熱硬化性樹脂、ゴム類、水分散塗料、有機溶媒分散塗料、油性塗料、セルロース塗料、天然高分子系接着剤、半合成高分子系接着剤、ワックス、無機系目地材、有機系目地材等が挙げられる。具体例としては、ポリエチレン、ポリプロピレン、ポリスチレン、ポリエステル、ポリアミド、ポリビニルアルコール、ポリカーボネート、アクリル樹脂、シリコーン樹脂、ポリウレタン、ポリエステルエラストマー、ポリウレタンエラストマー、塩化ビニル樹脂、酢酸ビニル樹脂、フッ素樹脂、フェノール樹脂、メラミン樹脂、ユリア樹脂、エポキシ樹脂、アルキド樹脂、アミノアルキド樹脂、不飽和ポリエステル樹脂、レゾルシノール樹脂、レーヨン、アセテート、ビニリデン、ポリエチレンテレフタレート、ゼラチン、セルロース、デンプン、キトサン、石膏等が挙げられる。
【００１２】
木発明の抗菌性組成物は、従来公知の樹脂成形法等により所望の形状に成形することができる。例えば、射出成形法、押し出し成形法、廷伸成形法、粉末成形法、発泡成形法、ロール加工成形法、注型成形法、圧縮成形法、印刷・塗装法等を適用することができる。
【００１３】
【発明の効果】
本発明の抗菌性組成物は、経時的な変色がないか、又は極めて少ない。
【００１４】
【実施例】
以下本発明を実施例により更に詳しく説明する。
［抗菌性組成物の調製１］
表１に示す銀を担持する種々の無機化合物と、含窒素複素６員環化合物の水溶性の塩を表１に示す割合で水に添加し、均一になるように充分に攪拌する。この混合物を、ＣＭＣ水溶液、デンプン系接着剤、又は水エマルジョン系塗料に攪拌しながら投入し、均一になるまで充分に攪拌する。得られた抗菌性組成物を５０ｍｍ×５０ｍｍのアルミ箔に、乾燥膜厚０．１ｍｍとなるように塗布し、８０〜１００℃で５〜１２時間乾燥して変色性、抗菌性、抗かび性試験に供した。
［抗菌性組成物の調製２］
表１に示す銀を担持する種々の無機化合物と、含窒素複素６員環化合物の水溶性の塩を表１に示す割合でボールミル中で均一になるように充分に混合する。この混合物をポリプロピレンペレットと混合し、均一になるまで充分に混合する。得られた混合物を射出成形機で２４０℃で成形し、得られた５０ｍｍ×５０ｍｍ×３ｍｍのサイズの抗菌性組成物を、変色性、抗菌性、抗かび性試験に供した。
【００１５】
［１．抗菌性組成物の変色性試験］
調製した実施例及び比較例の試料に、光を照射した際の変色性を評価した。試験条件は、成形した抗菌性組成物を２０日間４０Ｗ蛍光灯を距離１ｍで常温下露光した。処理前後の変色性をＬ＊−ａ＊−ｂ＊表色系の各色値を測定し、色差ΔＥを計算した。結果を表２に示す。
【００１６】
［２．抗菌性組成物の抗菌・抗かび性試験］
調製した実施例及び比較例の試料の抗菌・抗かび性を評価した。抗菌性試験はＪＩＳ  Ｚ２８０１法（菌種は大腸菌）により、抗かび性試験はＪＩＳ  Ｚ２９１１法により行った。結果を表２に示す。
【００１７】
【表１】
2004224735.tif 000002
＊ＣＭＣ：キシダ化学製カルボキシメチルセルロースナトリウム
デンプン系接着剤：矢沢化学工業製スーパーグルー９６α
アクリル水エマルジョン系塗料：関西ペイント製カンペフロアー１００
ポリプロピレン：グランドポリマー製Ｊ７０７、ステアリン酸マグネシウム０．１％添加
【００１８】
【表２】
2004224735.tif 000003
＊  抗菌性試験での初発菌数は２．１Ｅ＋０５（＝２．１×１０５）、対照区菌数は２．６Ｅ＋０７（＝２．６×１０７）。